(57)【特許請求の範囲】
【請求項１】
正極および負極と共に固体電解質層を備え、
前記正極は、正極集電体と、前記正極集電体の上に形成された１つの正極活物質層とからなり、
前記負極は、負極集電体と、前記負極集電体の上に形成された１つの負極活物質層とからなり、
前記正極活物質層、前記負極活物質層および前記固体電解質層のそれぞれは、固体電解質結着剤および結晶性固体電解質を含み、
前記正極活物質層および前記負極活物質層のそれぞれは、リチウム（Ｌｉ）を授受可能な活物質を含み、
前記固体電解質結着剤は、リチウムとガラス形成元素と酸素（Ｏ）とを構成元素とするＬｉx −Ｍ−Ｏy 結合（Ｍはガラス形成元素であり、ｘおよびｙは任意の値である。）のうちの少なくとも１種を含み、
前記ガラス形成元素は、ケイ素（Ｓｉ）、ホウ素（Ｂ）、リン（Ｐ）、ゲルマニウム（Ｇｅ）、ヒ素（Ａｓ）、テルル（Ｔｅ）、アルミニウム（Ａｌ）、ガリウム（Ｇａ）、チタン（Ｔｉ）、ビスマス（Ｂｉ）、タングステン（Ｗ）、モリブデン（Ｍｏ）、ニオブ（Ｎｂ）およびバナジウム（Ｖ）のうちの少なくとも１種である、
電池。
【請求項２】
前記固体電解質結着剤はガラス状である、
請求項１記載の電池。
【請求項３】
前記固体電解質結着剤はガラス転移温度Ｔｇ以上の温度で加熱され、毛細管現象を利用して少なくとも前記活物質間の隙間に入り込んでいる、
請求項１または請求項２に記載の電池。
【請求項４】
固体電解質結着剤および結晶性固体電解質を含むように正極準備体、負極準備体および固体電解質層準備体のそれぞれを形成し、
前記固体電解質結着剤を加熱して、正極における正極活物質層、負極における負極活物質層および固体電解質層のそれぞれを形成し、
前記正極は、正極集電体と、前記正極集電体の上に形成された１つの前記正極活物質層とからなり、
前記負極は、負極集電体と、前記負極集電体の上に形成された１つの前記負極活物質層とからなり、
前記正極活物質層および前記負極活物質層のそれぞれは、リチウムを授受可能な活物質と、前記固体電解質結着剤および前記結晶性固体電解質とを含み、
前記固体電解質結着剤は、リチウムとガラス形成元素と酸素とを構成元素とするＬｉx −Ｍ−Ｏy 結合（Ｍはガラス形成元素であり、ｘおよびｙは任意の値である。）のうちの少なくとも１種を含み、
前記ガラス形成元素は、ケイ素、ホウ素、リン、ゲルマニウム、ヒ素、テルル、アルミニウム、ガリウム、チタン、ビスマス、タングステン、モリブデン、ニオブおよびバナジウムのうちの少なくとも１種である、
電池の製造方法。
【請求項５】
前記固体電解質結着剤の加熱温度をガラス転移温度Ｔｇ以上とする、
請求項４記載の電池の製造方法。
【請求項６】
前記正極準備体と前記固体電解質層準備体とを積層してから前記固体電解質結着剤を加 熱し、
または、前記負極準備体と前記固体電解質層準備体とを積層してから前記固体電解質結着剤を加熱し、
または、前記固体電解質層準備体を挟むように前記正極準備体と前記負極準備体とを積層してから前記固体電解質結着剤を加熱する、
請求項４または請求項５に記載の電池の製造方法。
【請求項７】
前記正極準備体、前記負極準備体および前記固体電解質層準備体のうちの少なくとも１つの形成方法として塗布法を用いる、
請求項４ないし請求項６のいずれか１項に記載の電池の製造方法。
【発明の詳細な説明】
【技術分野】
【０００１】
本技術は、正極および負極と共に固体電解質層を備えた電池およびその製造方法に関する。
【背景技術】
【０００２】
近年、多様な電子機器の普及に伴い、電源である電池の需要が急速に拡大している。この電子機器の用途は、携帯電話機またはノート型パーソナルコンピュータなどの小型用途に限らず、電気自動車などの大型用途まで多岐に渡る。
【０００３】
電池の種類としては、放電のみが可能な一次電池と、充放電が可能な二次電池とが知られており、後者の二次電池の代表例は、リチウムイオン二次電池などである。電池は、一般的に、正極および負極と共に液状の電解質（電解液）を備えており、その正極および負極は、いずれも電極反応物質を授受可能な活物質を含んでいる。
【０００４】
ところが、電解液を用いた電池では、電解液に特有の問題（漏液など）に起因して、電子機器の性能低下または故障などを招く可能性がある。特に、高エネルギー密度のリチウムイオン二次電池などでは、漏液に起因してショート（内部短絡）が生じると、場合によっては発火などを招く可能性もある。
【０００５】
そこで、電解液に特有の問題を解消するために、その電解液の代わりに固体状の電解質（固体電解質）を用いることが検討されている。漏液が生じないため、腐食に起因する電池性能の劣化などが防止されるからである。また、電解液を用いる場合よりも、固体電解質の種類によっては電位窓が広くなるため、エネルギー密度が高くなるからである。この固体電解質を用いた電池は、固体電解質を含む層（固体電解質層）を挟むように正極と負極が積層されたものであり、一般的に、全固体電池と呼ばれている。
【０００６】
固体電解質を用いた電池の構成に関しては、さまざまな検討がなされている。具体的には、固体電解質としてＬｉ2 Ｓ−Ｐ2 Ｓ5 などの硫黄系材料を用いることが提案されている（例えば、非特許文献１参照。）。また、固体電解質として非晶質ポリアニリン化合物を用いて、電極活物質と固体電解質とを混合してから加熱焼成することが提案されている（例えば、特許文献１参照。）。さらに、焼結法を用いて電極または固体電解質層を形成する際に、焼結用の助剤として非晶質酸化物を用いることが提案されている（例えば、特許文献２参照。）。これに関連して、グリーンシート法を用いて電極および固体電解質層を形成することも提案されている（例えば、特許文献３参照。）。
【先行技術文献】
【非特許文献】
【０００７】
【非特許文献１】「ハイ  リチウム  イオン  コンダクティング  グラス−セラミックス  イン  ザ  システム  Ｌｉ2 Ｓ−Ｐ2 Ｓ5 」，ソリッド  ステイト  イオニクス，１７７，２７２１頁−２７２５頁，２００６年（High lithium ion conducting glass-ceramics in the system Ｌｉ2 Ｓ−Ｐ2 Ｓ5  ，Solid State Ionics 177(2006) 2721-2725）
【特許文献】
【０００８】
【特許文献１】特開２００９−１４０９１０号公報
【特許文献２】特開２００７−００５２７９号公報
【特許文献３】特開２００７−２２７３６２号公報
【発明の概要】
【発明が解決しようとする課題】
【０００９】
電解液を用いた電池では、電極中（活物質などの粒子間の隙間）に電解液が含浸するため、粒子間の接合面積が増大する。この場合には、粒子間に十分なイオン伝導性が得られるため、界面抵抗が大きな問題とならない。これに対して、固体電解質を用いた電池では、粒子間に電解液のような媒介が存在しないため、その粒子間の接合面積が不十分である。この場合には、粒子間に十分なイオン伝導性が得られないため、界面抵抗が大きな問題となる。すなわち、粒子間の界面抵抗が増大するため、電池性能の低下を招きやすい。
【００１０】
本技術はかかる問題点に鑑みてなされたもので、その目的は、イオン伝導性を向上させることが可能な電池およびその製造方法を提供することにある。
【課題を解決するための手段】
【００１１】
本技術の電池は、正極および負極と共に固体電解質層を備え、正極が正極集電体とその正極集電体の上に形成された１つの正極活物質層とからなり、負極が負極集電体とその負極集電体の上に形成された１つの負極活物質層とからなり、正極活物質層、負極活物質層および固体電解質層のそれぞれが固体電解質結着剤および結晶性固体電解質を含むものである。正極活物質層および負極活物質層のそれぞれは、リチウム（Ｌｉ）を授受可能な活物質を含む。固体電解質結着剤は、リチウムとガラス形成元素と酸素（Ｏ）とを構成元素とするＬｉx −Ｍ−Ｏy 結合（Ｍはガラス形成元素であり、ｘおよびｙは任意の値である。）のうちの少なくとも１種を含み、そのガラス形成元素は、ケイ素（Ｓｉ）、ホウ素（Ｂ）、リン（Ｐ）、ゲルマニウム（Ｇｅ）、ヒ素（Ａｓ）、テルル（Ｔｅ）、アルミニウム（Ａｌ）、ガリウム（Ｇａ）、チタン（Ｔｉ）、ビスマス（Ｂｉ）、タングステン（Ｗ）、モリブデン（Ｍｏ）、ニオブ（Ｎｂ）およびバナジウム（Ｖ）のうちの少なくとも１種である。
また、本技術の電池の製造方法は、固体電解質結着剤および結晶性固体電解質を含むように正極準備体、負極準備体および固体電解質層準備体のそれぞれを形成し、固体電解質結着剤を加熱して、正極における正極活物質層、負極における負極活物質層および固体電解質層のそれぞれを形成するようにしたものである。正極は、正極集電体とその正極集電体の上に形成された１つの正極活物質層とからなり、負極は、負極集電体とその負極集電体の上に形成された１つの負極活物質層とからなる。正極活物質層および負極活物質層のそれぞれは、リチウムを授受可能な活物質と固体電解質結着剤および結晶性固体電解質とを含む。固体電解質結着剤は、リチウムとガラス形成元素と酸素とを構成元素とするＬｉx −Ｍ−Ｏy 結合（Ｍはガラス形成元素であり、ｘおよびｙは任意の値である。）のうちの少なくとも１種を含み、そのガラス形成元素は、ケイ素、ホウ素、リン、ゲルマニウム、ヒ素、テルル、アルミニウム、ガリウム、チタン、ビスマス、タングステン、モリブデン、ニオブおよびバナジウムのうちの少なくとも１種である。
なお、「固体電解質結着剤」とは、活物質などの粒子間に介在して結着性を発揮する固体電解質材料である。
【発明の効果】
【００１２】
本技術の電池によれば、正極集電体の上に形成された１つの正極活物質層および負極集電体の上に形成された１つの負極活物質層のそれぞれがリチウムを授受可能な活物質を含んでいると共に、正極活物質層、負極活物質層および固体電解質層のそれぞれが上記した固体電解質結着剤と共に結晶性固体電解質を含んでいる。よって、イオン伝導性を向上させることができる。
本技術の電池の製造方法によれば、正極準備体および負極準備体のそれぞれがリチウムを授受可能な活物質を含み、正極準備体、負極準備体および固体電解質層準備体のそれぞれが固体電解質結着剤と共に結晶性固体電解質を含むように、正極準備体、負極準備体および固体電解質層準備体を形成したのち、その固体電解質結着剤を加熱することにより、正極における正極活物質層、負極における負極活物質層および固体電解質層を形成している。正極が正極集電体の上に形成された１つの正極活物質層からなると共に、負極が負極集電体の上に形成された１つの負極活物質層からなり、正極活物質層および負極活物質層のそれぞれが活物質と共に固体電解質結着剤および結晶性固体電解質を含んでいる。よって、イオン伝導性が向上した電池を製造できる。
【図面の簡単な説明】
【００１３】
【図１】本技術の一実施形態の電池の構成を表す断面図である。
【図２】本技術の一実施形態の電池の製造方法を説明するための断面図である。
【図３】図２に続く工程を説明するための断面図である。
【発明を実施するための形態】
【００１４】
以下、本技術の実施形態について、図面を参照して詳細に説明する。なお、説明する順序は、下記の通りである。
１．電池の構成
２．電池の製造方法
３．変形例
【００１５】
＜１．電池の構成＞
図１は、本技術の一実施形態における電池の断面構成を表している。
【００１６】
［電池の概要］
この電池は、いわゆる全固体電池であると共に、電極反応物質であるリチウムの授受により電池容量が繰り返して得られる二次電池である。すなわち、ここで説明する電池は、リチウムイオンの吸蔵放出により負極の容量が得られるリチウムイオン二次電池でもよいし、リチウム金属の析出溶解により負極の容量が得られるリチウム金属二次電池でもよい。
【００１７】
具体的には、電池は、例えば、図１に示したように、固体電解質層３を挟むように正極１と負極２とが積層されたものである。
【００１８】
［正極］
正極１は、電極反応物質（リチウムイオン）を吸蔵放出可能である活物質（正極活物質）のいずれか１種類または２種類以上を含んでおり、必要に応じて正極結着剤、正極導電剤または結晶性固体電解質などの他の材料を含んでいてもよい。
【００１９】
正極活物質の種類は、リチウムイオンを吸蔵放出できる材料であれば特に限定されないが、例えば、リチウム含有化合物である。高いエネルギー密度が得られるからである。このリチウム含有化合物は、例えば、リチウムと遷移金属元素とを構成元素として含む複合酸化物（リチウム遷移金属複合酸化物）や、リチウムと遷移金属元素とを構成元素として含むリン酸化合物（リチウム遷移金属リン酸化合物）などである。中でも、遷移金属元素は、コバルト（Ｃｏ）、ニッケル（Ｎｉ）、マンガン（Ｍｎ）および鉄（Ｆｅ）のいずれか１種類または２種類以上であることが好ましい。より高い電圧が得られるからである。
【００２０】
リチウム遷移金属複合酸化物の化学式は、例えば、Ｌｉx Ｍ１Ｏ2 またはＬｉy Ｍ２Ｏ4 などで表されると共に、リチウム遷移金属リン酸化合物の化学式は、例えば、Ｌｉz Ｍ３ＰＯ4 などで表される。ただし、Ｍ１〜Ｍ３は１種類または２種類以上の遷移金属元素であり、ｘ〜ｚの値は任意である。
【００２１】
リチウム遷移金属複合酸化物は、例えば、ＬｉＣｏＯ2 、ＬｉＮｉＯ2 、ＬｉＶＯ2 、ＬｉＣｒＯ2 またはＬｉＭｎ2 Ｏ4 などである。リチウム遷移金属リン酸化合物は、例えば、ＬｉＦｅＰＯ4 またはＬｉＣｏＰＯ4 などである。
【００２２】
この他、正極活物質は、例えば、酸化物、二硫化物、カルコゲン化物または導電性高分子などでもよい。酸化物は、例えば、酸化チタン、酸化バナジウムまたは二酸化マンガンなどである。二硫化物は、例えば、二硫化チタンまたは硫化モリブデンなどである。カルコゲン化物は、例えば、セレン化ニオブなどである。導電性高分子は、例えば、硫黄、ポリアニリンまたはポリチオフェンなどである。
【００２３】
正極結着剤は、例えば、合成ゴムまたは高分子材料などのいずれか１種類または２種類以上である。合成ゴムは、例えば、スチレンブタジエン系ゴム、フッ素系ゴムまたはエチレンプロピレンジエンなどである。高分子材料は、例えば、ポリフッ化ビニリデンまたはポリイミドなどである。なお、正極結着剤は正極活物質などの粒子を結着させるために必要であるが、正極１が固体電解質結着剤を含む場合には、その正極１は正極結着剤を含んでいなくてもよい。後述するように、固体電解質結着剤は、ガラス転移温度Ｔｇ以上の温度で加熱されることで結着剤と同様の機能を果たすからである。
【００２４】
正極導電剤は、例えば、炭素材料などのいずれか１種類または２種類以上である。炭素材料は、例えば、黒鉛、カーボンブラック、アセチレンブラック、ケチェンブラックまたはカーボンファイバーなどである。ただし、正極導電剤は、導電性を有する材料であれば、金属材料または導電性高分子などの他の材料でもよい。
【００２５】
結晶性固体電解質の詳細は、後述する固体電解質層３に含まれる結晶性固体電解質と同様である。正極１は、結晶性固体電解質を含んでいてもいなくてもよいが、中でも、結晶性固体電解質を含んでいることが好ましい。正極１と固体電解質層３とのイオン伝導性が向上するからである。
【００２６】
なお、正極１は、正極集電体を備えていてもよい。この場合には、正極集電体の上に、上記した正極活物質などを含む正極活物質層が形成される。この正極集電体の形成材料は、導電性材料であれば任意でよい。
【００２７】
［負極］
負極２は、電極反応物質（リチウムイオン）を吸蔵放出可能である活物質（負極活物質）のいずれか１種類または２種類以上を含んでおり、必要に応じて負極結着剤、負極導電剤または結晶性固体電解質などの他の材料を含んでいてもよい。なお、負極結着剤および負極導電剤に関する詳細は、例えば、正極結着剤および正極導電剤と同様である。ただし、正極１と同様に、負極２が後述する固体電解質結着剤を含んでいる場合には、負極結着剤は必ずしも必要でない。
【００２８】
負極活物質の種類は、リチウムイオンを吸蔵放出できる材料であれば特に限定されないが、例えば、炭素材料または金属系材料などである。高いエネルギー密度が得られるからである。
【００２９】
炭素材料は、例えば、易黒鉛化性炭素、難黒鉛化性炭素、黒鉛、メソカーボンマイクロビーズ（ＭＣＭＢ）または高配向性グラファイト（ＨＯＰＧ）などである。
【００３０】
金属系材料は、例えば、リチウムと合金を形成可能な金属元素または半金属元素を構成元素として含む材料である。より具体的には、金属系材料は、例えば、ケイ素（Ｓｉ）、スズ（Ａｎ）、アルミニウム（Ａｌ）、インジウム（Ｉｎ）、マグネシウム（Ｍｇ）、ホウ素（Ｂ）、ガリウム（Ｇａ）、ゲルマニウム（Ｇｅ）、鉛（Ｐｂ）、ビスマス（Ｂｉ）、カドミウム（Ｃｄ）、銀（Ａｇ）、亜鉛（Ｚｎ）、ハフニウム（Ｈｆ）、ジルコニウム（Ｚｒ）、イットリウム（Ｙ）、パラジウム（Ｐｄ）または白金（Ｐｔ）などの単体、合金または化合物のいずれか１種類または２種類以上である。ただし、単体は、純度１００％に限らず、微量の不純物を含んでいてもよい。この金属系材料は、例えば、Ｓｉ、Ｓｎ、ＳｉＢ4 、ＴｉＳｉ2 、ＳｉＣ、Ｓｉ3 Ｎ4 、ＳｉＯv （０＜ｖ≦２）、ＬｉＳｉＯ、ＳｎＯw （０＜ｗ≦２）、ＳｎＳｉＯ3 、ＬｉＳｎＯまたはＭｇ2 Ｓｎなどである。
【００３１】
この他、金属系材料は、リチウム含有化合物またはリチウム金属（リチウムの単体）でもよい。このリチウム含有化合物は、リチウムと遷移金属元素とを構成元素として含む複合酸化物（リチウム遷移金属複合酸化物）であり、例えば、Ｌｉ4 Ｔｉ5 Ｏ12などである。
【００３２】
結晶性固体電解質の詳細は、後述する固体電解質層３に含まれる結晶性固体電解質と同様である。負極２は、正極１と同様に、結晶性固体電解質を含んでいてもいなくてもよいが、中でも、結晶性固体電解質を含んでいることが好ましい。正極２と固体電解質層３とのイオン伝導性が向上するからである。特に、正極１および負極２はいずれも結晶性固体電解質を含んでいることが好ましい。電池全体のイオン伝導性がより向上するからである。
【００３３】
なお、負極２は、正極１と同様に、負極集電体を備えていてもよい。この場合には、負極集電体の上に、上記した負極活物質などを含む負極活物質層が形成される。この負極集電体の形成材料は、導電性材料であれば任意でよい。
【００３４】
［固体電解質層］
固体電解質層３は、結晶性固体電解質のいずれか１種類または２種類以上を含んでおり、必要に応じて電解質結着剤などの他の材料を含んでいてもよい。なお、電解質結着剤に関する詳細は、例えば、正極結着剤と同様である。ただし、正極１と同様に、固体電解質層３が後述する固体電解質結着剤を含んでいる場合には、電解質結着剤は必ずしも必要でない。
【００３５】
結晶性固体電解質の種類は、リチウムイオンを伝導可能である結晶性の固体電解質であれば特に限定されないが、例えば、無機材料または高分子材料などである。無機材料は、例えば、Ｌｉ2 Ｓ−Ｐ2 Ｓ5 、Ｌｉ2 Ｓ−ＳｉＳ2 −Ｌｉ3 ＰＯ4 、Ｌｉ7 Ｐ3 Ｓ11、Ｌｉ3.25Ｇｅ0.25Ｐ0.75Ｓ、またはＬｉ10ＧｅＰ2 Ｓ12などの硫化物や、Ｌｉ1+x Ａｌx Ｔｉ2-x （ＰＯ4 ）3 またはＬａ2/3-x Ｌｉ3xＴｉＯ3 などの酸化物である。高分子材料は、例えば、ポリエチレンオキシド（ＰＥＯ）などである。
【００３６】
［固体電解質結着剤］
ここで、正極１、負極２および固体電解質層３のうちの少なくとも１つは、固体電解質結着剤を含んでおり、その固体電解質結着剤は、加熱時に流動性を示す性質を有している。この固体電解質結着剤は、例えば、電極反応物質の元素（ここではリチウム）と、ガラス形成元素と、酸素（Ｏ）または硫黄（Ｓ）とを構成元素として含んでいる。このため、固体電解質結着剤は、電極反応物質（リチウムイオン）のイオン伝導性を有している。
【００３７】
正極１、負極２および固体電解質層３が活物質などの複数の粒子を含んでいる場合、固体電解質結着剤は、一般的な結着剤と同様に、複数の粒子間の隙間に存在している。電池の製造工程において、固体電解質結着剤はガラス転移温度Ｔｇ以上の温度で加熱されているため、毛細管現象を利用して複数の粒子間の微細な隙間に入り込んでいるからである。この複数の粒子に関する詳細は、以下の通りである。正極１に含まれる粒子は、例えば、粒子状の正極活物質、正極導電剤または結晶性固体電解質などである。負極２に含まれる粒子は、例えば、粒子状の負極活物質、負極導電剤または結晶性固体電解質などである。固体電解質層３に含まれる粒子は、粒子状の結晶性固体電解質または電解質結着剤などである。
【００３８】
正極１などが固体電解質結着剤を含んでいる理由は、以下の通りである。なお、以下では、正極１を例に挙げて理由を説明しているが、その理由は、固体電解質結着剤を含んでいる負極２および固体電解質層３に関しても同様である。
【００３９】
第１に、固体電解質結着剤は加熱時に流動性を示すため、上記したように、その固体電解質結着剤は毛細管現象を利用して粒子間の微細な隙間に入り込むからである。これにより、固体電解質結着剤は正極１中において粒子同士を結着させる役割を果たすため、加熱時に流動性を示さない結着剤を用いた場合と比較して、その粒子同士は固体電解質結着剤を介して結着されやすくなる。
【００４０】
第２に、正極活物質の粒子同士は、上記したように、イオン伝導性を有する固体電解質結着剤を介して結着されるため、その粒子間にリチウムイオンの伝導経路が確保されるからである。これにより、粒子間において接合面積が増大し、その粒子間における界面抵抗の上昇が抑制されるため、イオン伝導性を有しない結着剤を用いた場合と比較して、電池性能の低下も抑制される。
【００４１】
第３に、正極１のイオン伝導性を向上させる方法としては、その正極１中に結晶性固体電解質を含有させると共にその結晶性固体電解質の含有量を多くすることが考えられる。しかしながら、正極活物質の含有量が相対的に少なくなりすぎると、正極１のイオン伝導性が向上する反面、電池の重量または体積当たりの容量が減少してしまう。これに対して、加熱時に流動性を示す固体電解質結着剤を用いると、上記した毛細管現象を利用して、固体電解質結着剤の含有量がそれほど多くなくても十分な結着性およびイオン伝導性が得られるため、電池の重量または体積当たりの容量が確保される。
【００４２】
中でも、固体電解質結着剤は、ガラス状であることが好ましい。固体電解質結着剤がより微細な隙間に入り込みやすくなるため、より高い効果が得られるからである。
【００４３】
ガラス形成元素とは、単独で、または他の元素と組み合わされることでガラス化可能な元素である。このガラス形成元素は、例えば、ケイ素（Ｓｉ）、ホウ素（Ｂ）、リン（Ｐ）、ゲルマニウム（Ｇｅ）、ヒ素（Ａｓ）、テルル（Ｔｅ）、アルミニウム（Ａｌ）、ガリウム（Ｇａ）、チタン（Ｔｉ）、ビスマス（Ｂｉ）、タングステン（Ｗ）、モリブデン（Ｍｏ）、ニオブ（Ｎｂ）およびバナジウム（Ｖ）のうちの少なくとも１種である。なお、上記した「他の元素」とは、例えば、アルカリ金属元素またはアルカリ土類金属元素などである。アルカリ金属元素は、例えば、リチウム（Ｌｉ）、ナトリウム（Ｎａ）またはカリウム（Ｋ）などであると共に、アルカリ土類金属元素は、例えば、マグネシウム（Ｍｇ）またはカルシウム（Ｃａ）などである。
【００４４】
より具体的には、固体電解質結着剤は、例えば、上記した１種類または２種類以上のガラス形成元素をＭとすると、Ｌｉx −Ｍ−Ｏy 結合（ｘおよびｙは任意の値）のいずれか１種類または２種類以上を有する材料である。このＬｉx −Ｍ−Ｏy 結合は、例えば、Ｌｉ−Ｓｉ−Ｏ結合、Ｌｉ−Ｐ−Ｏ結合、Ｌｉ−Ｂ−Ｏ結合、Ｌｉ−Ｇｅ−Ｏ結合、Ｌｉ−Ｖ−Ｏ結合、Ｌｉ4 −Ｓｉ−Ｏ4 結合、Ｌｉ4 ＳｉＯ4 −Ｌｉ3 ＢＯ3 結合、またはＬｉ−Ｚｒ−Ｓｉ−Ｐ−Ｏ結合などである。もちろん、固体電解質結着剤は、上記したＬｉx −Ｍ−Ｏy 結合中の酸素（Ｏ）が硫黄（Ｓ）に置き換えられた結合を有する材料でもよい。
【００４５】
なお、固体電解質結着剤は、さらに他の元素を構成元素として含んでいてもよい。この「他の元素」は、例えば、フッ素（Ｆ）または塩素（Ｃｌ）などのハロゲン元素のうちの１種類または２種類以上であり、これ以外の元素でもよい。
【００４６】
この固体電解質結着剤は、例えば、１または２以上のガラス形成材料を用いて形成される。このガラス形成材料は、例えば、網目状酸化物（網目形成酸化物）、修飾酸化物または中間酸化物に分類される。網目状酸化物は、それ自身でガラス化できると共に網目状のネットワーク構造を形成する酸化物であり、例えば、ＳｉＯ2 、Ｂ2 Ｏ3 、Ｐ2 Ｏ5 またはＧｅＯ2 などである。修飾酸化物は、それ自身ではガラス化できないが、上記した網目状の酸化物が形成するネットワーク構造内においてガラス化できる（網目を修飾する）酸化物であり、例えば、Ｌｉ2 Ｏなどである。ただし、修飾酸化物は、アルカリ金属元素またはアルカリ土類金属元素などを構成元素として含む酸化物であれば、他の材料でもよい。この修飾酸化物は、ガラスの網目構造を切断して流動性を向上させる性質を有している。中間酸化物は、網目状酸化物と修飾酸化物との中間的な性質を有しており、それ自身では非晶質化しにくく、網目状酸化物と修飾酸化物との混合によってガラス化する酸化物である。この酸化物は、例えば、アルミニウム（Ａｌ）、ガリウム（Ｇａ）、チタン（Ｔｉ）、ジルコニウム（Ｚｒ）、バナジウム（Ｖ）およびタングステン（Ｗ）などのうちの少なくとも１種の高原子価イオンの酸化物であり、ＴｉＯ2 またはＷＯ3 などである。この中間酸化物には、ガラスの熱特性のうち、熱膨張係数を低下させる機能を発揮するものがある。
【００４７】
より具体的には、固体電解質結着剤は、例えば、少なくとも網目状酸化物（１または２以上のガラス形成元素を構成元素として含む酸化物）と修飾酸化物（リチウムを構成元素として含む酸化物）とを用いて、急冷法またはゾルゲル法などにより形成される。もちろん、必要に応じて中間酸化物を用いてもよい。
【００４８】
上記したように、固体電解質結着剤は、正極１、負極２および固体電解質層３のうちの少なくとも１つに含まれている。このため、固体電解質結着剤は、正極１、負極２および固体電解質層３のうちのいずれか１つだけに含まれていてもよいし、任意の２つに含まれていてもよいし、全てに含まれていてもよい。中でも、固体電解質結着剤は、正極１、負極２および固体電解質層３の全てに含まれていることが好ましい。より高い効果が得られるからである。
【００４９】
［電池の動作］
この電池では、例えば、充電時において、正極１から放出されたリチウムイオンが固体電解質層３を介して負極２に取り込まれると共に、放電時において、負極２から放出されたリチウムイオンが固体電解質層３を介して正極１に取り込まれる。
【００５０】
＜２．電池の製造方法＞
この電池は、例えば、以下の手順により製造される。図２および図３は、電池の製造方法を説明するためのものであり、いずれも図１に対応する断面構成を示している。なお、以下では、正極１、負極２および固体電解質層３の全てに結晶性固体電解質および固体電解質結着剤が含まれる場合について説明する。
【００５１】
ここで説明する電池の製造方法は、いわゆるグリーンシート法を用いて正極１、負極２および固体電解質層３を形成するものである。
【００５２】
最初に、図２に示したように、塗布法を用いて正極準備体１Ａ、負極準備体２Ａおよび固体電解質層準備体３Ａを形成する。
【００５３】
正極準備体１Ａを形成する場合には、正極活物質と、結晶性固体電解質と、固体電解質結着剤と、必要に応じて正極結着剤および正極導電剤などとを混合して、正極合剤とする。続いて、正極合剤を有機溶剤などに分散させて、ペースト状の正極スラリーとする。続いて、所定の支持基体（図示せず）の一面に正極スラリーを塗布してから乾燥させて正極準備体１Ａを形成したのち、その支持基体から正極準備体１Ａを剥離させる。この支持基体は、例えば、ポリエチレンテレフタレート（ＰＥＴ）などの高分子材料のフィルムなどである。
【００５４】
負極準備体２Ａの形成手順は、正極準備体１Ａの形成手順と同様である。すなわち、負極活物質と、結晶性固体電解質と、固体電解質結着剤と、必要に応じて負極結着剤および負極導電剤などとを混合して負極合剤としたのち、その負極合剤を有機溶剤などに分散させてペースト状の負極スラリーとする。続いて、支持基体の一面に負極合剤スラリーを塗布してから乾燥させて負極準備体２Ａを形成したのち、その支持基体から負極準備体２Ａを剥離させる。
【００５５】
固体電解質層準備体３Ａを形成する場合には、結晶性固体電解質と、固体電解質結着剤と、必要に応じて電解質結着剤などとを混合して電解質合剤としたのち、その電解質合剤を有機溶剤などに分散させてペースト状の電解質スラリーとする。続いて、支持基体の一面に電解質スラリーを塗布してから乾燥させて固体電解質層準備体３Ａを形成したのち、その支持基体から固体電解質層準備体３Ａを剥離させる。
【００５６】
なお、正極準備体１Ａ、負極準備体２Ａおよび固体電解質層準備体３Ａを形成する場合には、必要に応じて、固体電解質結着剤のガラス転移温度Ｔｇ未満の温度で加熱してもよい。
【００５７】
また、正極準備体１Ａ、負極準備体２Ａおよび固体電解質層準備体３Ａの形成方法として、塗布法以外の方法を用いてもよい。この塗布法以外の方法は、例えば、蒸着法またはスパッタ法などの気相成長法などである。ただし、常温環境中の容易な形成工程を実現するためには、塗布法を用いることが好ましい。この場合には、正極準備体１Ａ、負極準備体２Ａおよび固体電解質層準備体３Ａのうちのいずれか１つまたは２つ以上の形成方法として塗布法を用いればよく、中でも、全ての形成方法として塗布法を用いることが好ましい。電池の製造工程がより容易になるからである。また、塗布法以外の方法は、例えば、プレス機などを用いて活物質などを粉末状態で加圧成形する方法でもよい。この加圧成形後の形状は特に限定されず、例えば、ペレット状（コイン型）などである。
【００５８】
次に、図３に示したように、固体電解質層準備体３Ａを挟むように正極準備体１Ａと負極準備体２Ａとを積層させる。
【００５９】
最後に、固体電解質結着剤のガラス転移温度Ｔｇ以上の温度で正極準備体１Ａ、負極準備体２Ａおよび固体電解質層準備体３Ａを加熱して、図１に示した正極１、負極２および固体電解質層３を形成する。
【００６０】
加熱温度は、固体電解質結着剤のガラス転移温度Ｔｇ以上の温度であれば、特に限定されない。なお、正極準備体１Ａ、負極準備体２Ａおよび固体電解質層準備体３Ａが２種類以上の固体電解質結着剤を含む場合には、各固体電解質結着剤のガラス転移温度Ｔｇのうちの最高温度以上とする。中でも、加熱温度は、固体電解質結着剤の分解温度以下の温度であることが好ましい。固体電解質結着剤による結着機能を確保するためである。
【００６１】
この加熱処理により、正極準備体１Ａでは、固体電解質結着剤が軟化して流動性を示すため、毛細管現象を利用して正極活物質などの粒子間の微細な隙間に入り込む。これにより、正極準備体１Ａにおいて、粒子同士が固体電解質結着剤を介して結着されると共に、その粒子間にイオン伝導経路が確保される。
【００６２】
この固体電解質結着剤の流動現象は、負極準備体２Ａおよび固体電解質層準備体３Ａにおいても同様に生じる。すなわち、負極準備体２Ａでは、固体電解質結着剤が負極活物質などの粒子間の微細な隙間に入り込むと共に、固体電解質層準備体３Ａでは、固体電解質結着剤が結晶性固体電解質などの粒子間の微細な隙間に入り込む。これにより、負極準備体２Ａおよび固体電解質層準備体３Ａにおいて、粒子同士が固体電解質結着剤を介して結着されると共に、その粒子間にイオン伝導経路が確保される。
【００６３】
特に、固体電解質層準備体３Ａを介して正極準備体１Ａと負極準備体２Ａとが積層された状態で加熱することで、正極準備体１Ａと固体電解質層準備体３Ａとの界面近傍において、固体電解質結着剤の流動現象が生じる。負極準備体２Ａと固体電解質層準備体３Ａとの界面近傍においても同様である。
【００６４】
この場合には、正極準備体１Ａと固体電解質層準備体３Ａとの界面近傍において、固体電解質結着剤が正極活物質などの粒子と結晶性固体電解質などの粒子との間の微細な隙間に入り込む。これにより、正極準備体１Ａと固体電解質層準備体３Ａとの間において、粒子同士が固体電解質結着剤を介して結着されると共に、その粒子間にイオン伝導経路が確保される。また、負極準備体２Ａと固体電解質層準備体３Ａとの界面近傍において、固体電解質結着剤が負極活物質などの粒子と結晶性固体電解質などの粒子との間の隙間に入り込む。これにより、負極準備体１Ａと固体電解質層準備体３Ａとの間において、粒子同士が固体電解質結着剤を介して結着されると共に、その粒子間にイオン伝導経路が確保される。
【００６５】
よって、図１に示したように、固体電解質層３を挟んで正極１と負極２とが積層された電池が完成する。
【００６６】
［電池およびその製造方法の作用および効果］
この電池によれば、正極１、負極２および固体電解質層３のうちの少なくとも１つが固体電解質結着剤を含んでいる。この場合には、上記したように、固体電解質結着剤が電池の製造工程において加熱されることで流動性を発揮する。特に、固体電解質結着剤がリチウムとガラス形成元素と酸素または硫黄とを構成元素として含んでいれば、ガラス転移温度Ｔｇ以上の温度で加熱されることで良好な流動性が発揮される。これにより、固体電解質結着剤が活物質または結晶性固体電解質などの粒子間の微細な隙間に入り込むため、粒子同士が結着されると共に、その粒子間にリチウムイオンの伝導経路が確保される。よって、粒子間における界面抵抗の上昇が抑制されるため、イオン伝導性を向上させることができる。
【００６７】
特に、正極１、負極２および固体電解質層３がいずれも固体電解質結着剤を含んでいれば、上記した界面抵抗の上昇抑制作用が正極１、負極２および固体電解質層３の全てにおいて得られるため、より高い効果を得ることができる。また、正極１および負極２のうちの少なくとも一方が結晶性固体電解質を含んでいれば、電池全体のイオン伝導性がより向上するため、より高い効果を得ることができる。
【００６８】
また、上記した電池の製造方法によれば、固体電解質結着剤を含むように正極準備体１Ａ、負極準備体２Ａおよび電解質準備体３Ａのうちの少なくとも１つを形成したのち、その固体電解質結着剤を加熱している。この場合には、上記したように、固体電解質結着剤が活物質または結晶性固体電解質などの粒子間の微細な隙間に入り込むため、その粒子間における界面抵抗の上昇が抑制される。よって、イオン伝導性が向上した電池を容易かつ安定に製造できる。
【００６９】
特に、固体電解質層準備体３Ａを挟むように正極準備体１Ａと負極準備体２Ａとを積層してから固体電解質結着剤を加熱すれば、より高い効果を得ることができる。正極準備体１Ａと固体電解質層準備体３Ａとの界面近傍、および負極準備体２Ａと固体電解質層準備体３Ａとの界面近傍においても、界面抵抗の上昇がより抑制されるからである。
【００７０】
＜３．変形例＞
正極準備体１Ａ、負極準備体２Ａおよび固体電解質層準備体３Ａを積層してから加熱したが、これに限られない。
【００７１】
具体的には、正極準備体１Ａおよび固体電解質層準備体３Ａを積層してから加熱してもよい。この場合には、加熱済みの正極準備体１Ａ（正極１）および固体電解質層準備体３Ａ（固体電解質層３）に未加熱の負極準備体２Ａを積層させてから、その負極準備体２Ａを加熱してもよい。または、別途加熱された負極準備体２Ａ（負極２）を準備しておき、加熱済みの正極準備体１Ａおよび固体電解質層準備体３Ａに加熱済みの負極準備体２Ａを圧着などしてもよい。同様に、負極準備体２Ａおよび固体電解質層準備体３Ａを積層してから加熱したのち、未加熱の正極準備体１Ａを積層させてから加熱したり、加熱済みの正極準備体１Ａ（正極１）を圧着などしてもよい。これらの場合においても、固体電解質結着剤の流動現象による利点が得られるため、同様の効果を得ることができる。
【００７２】
中でも、上記したように、正極準備体１Ａおよび負極準備体２Ａと固体電解質層準備体３Ａとの界面近傍においても界面抵抗の上昇を抑制するために、正極準備体１Ａ、負極準備体２Ａおよび固体電解質層準備体３Ａを積層してから加熱することが好ましい。
【００７３】
また、上記したように、正極準備体１Ａ、負極準備体２Ａおよび固体電解質層準備体３Ａのうちの一部を気相成長法などを用いて形成してもよい。具体的には、正極準備体１Ａおよび固体電解質層準備体３Ａを積層してから加熱したのち、あらかじめ気相成長法などを用いて形成された負極２を圧着などしてもよい。同様に、負極準備体２Ａおよび固体電解質層準備体３Ａを積層してから加熱したのち、あらかじめ気相成長法などを用いて形成された正極１を圧着などしてもよい。これらの場合においても、固体電解質結着剤の流動現象による利点が得られるため、同様の効果を得ることができる。
【００７４】
また、電極反応物質としてリチウムを用いたが、これに限られない。電極反応物質は、例えば、ナトリウム（Ｎａ）またはカリウム（Ｋ）などの他のアルカリ金属や、マグネシウム（Ｍｇ）またはカルシウム（Ｍｇ）などのアルカリ土類金属でもよいし、その他、アルミニウム（Ａｌ）または銀（Ａｇ）などでもよい。これらの場合においても、電極反応物質の元素を構成元素として含んでいれば固体電解質結着剤がイオン伝導性を有するため、同様の効果を得ることができる。
【実施例】
【００７５】
本技術の具体的な実施例について、詳細に説明する。
【００７６】
（実験例１〜３）
以下の手順により、固体電解質の物性測定用のペレットサンプルを作製してイオン伝導性を比較した。
【００７７】
表１に示したように、固体電解質（Ｌｉ1.3 Ａｌ0.3 Ｔｉ1.7 （ＰＯ4 ）3 ：ＬＡＴＰ）の粉末に、必要に応じて添加剤の粉末を加えた。続いて、油圧プレス機（圧力＝１０ＭＰａ）を用いて粉末の混合物をペレット状となるように成型した。この場合には、添加剤としてＢ2 Ｏ3 、またはＬｉ−Ｂ−Ｏ結合を有する化合物（Ｌｉ−Ｂ−Ｏ化合物）を用いると共に、添加量を活物質の量（１００重量％）に対して１重量％とした。なお、Ｌｉ−Ｂ−Ｏ化合物を形成する場合には、冷却法を用いると共に、Ｌｉ2 ＯとＢ2 Ｏ3 との混合比をモル比でＬｉ2 Ｏ：Ｂ2 Ｏ3 ＝４２．７：５７．３とした。続いて、大気中において成型体を加熱（４７５℃×１２時間）して、試験用のペレットサンプルを得た。この場合には、ＬＩ−Ｂ−Ｏ化合物に関して示差熱‐熱重量同時測定（ＴＧ／ＤＴＡ）を行ったところ、ガラス転移終了点は４７１℃、結晶化開始温度は４９１℃であったため、加熱温度を４７５℃とした。
【００７８】
ペレットサンプルの両面に電極として金（Ａｕ）を蒸着したのち、交流インピーダンス測定（２５℃）の測定結果（Cole-Cole プロット）からイオン導電率を求めたところ、表１に示した結果が得られた。この場合には、測定装置としてソーラトロン社製のSolartron 1260/1287 を用いると共に、測定周波数を１ＭＨｚ〜１Ｈｚとした。なお、表１に示したイオン導電率の値は、実験例１のイオン導電率の値（絶対値）を１として規格化した値（規格値）である。
【００７９】
【表１】
0006265580.tif 000002
【００８０】
イオン伝導性を有する固体電解質結着剤（Ｌｉ−Ｂ−Ｏ化合物）を用いると、その固体電解質結着剤を用いない場合や、イオン伝導性を有しないガラス材料（Ｂ2 Ｏ3 ）を用いた場合と比較して、イオン導電率が増加した。この結果から、固体電解質結着剤を用いると、イオン伝導性が向上することが確認された。
【００８１】
以上、実施形態および実施例を挙げて本技術を説明したが、本技術は、実施形態および実施例で説明した態様に限定されず、種々の変形が可能である。例えば、本技術の電池は、二次電池に限らず、一次電池に適用されてもよい。この場合においても、同様の効果を得ることができる。
【００８２】
なお、本技術は以下のような構成を取ることも可能である。
（１）
正極および負極と共に固体電解質層を備え、
前記正極、前記負極および前記固体電解質層のうちの少なくとも１つは固体電解質結着剤を含む、
電池。
（２）
前記正極および前記負極は電極反応物質を授受可能な活物質を含み、
前記固体電解質結着剤は、前記電極反応物質の元素と、ガラス形成元素と、酸素（Ｏ）または硫黄（Ｓ）とを構成元素として含む、
上記（１）に記載の電池。
（３）
前記固体電解質結着剤はガラス状である、
上記（２）に記載の電池。
（４）
前記電極反応物質はリチウム（Ｌｉ）であり、前記固体電解質結着剤はリチウムを構成元素として含む、
上記（２）または（３）に記載の電池。
（５）
前記ガラス形成元素はケイ素（Ｓｉ）、ホウ素（Ｂ）、リン（Ｐ）、ゲルマニウム（Ｇｅ）、ヒ素（Ａｓ）、テルル（Ｔｅ）、アルミニウム（Ａｌ）、ガリウム（Ｇａ）、チタン（Ｔｉ）、ビスマス（Ｂｉ）、タングステン（Ｗ）、モリブデン（Ｍｏ）、ニオブ（Ｎｂ）およびバナジウム（Ｖ）のうちの少なくとも１種である、
上記（２）ないし（４）のいずれかに記載の電池。
（６）
前記固体電解質結着剤はガラス転移温度Ｔｇ以上の温度で加熱され、毛細管現象を利用して少なくとも前記活物質間の隙間に入り込んでいる、
上記（２）ないし（５）のいずれかに記載の電池。
（７）
前記正極、前記負極および前記固体電解質層はいずれも前記固体電解質結着剤を含む、
上記（１）ないし（６）のいずれかに記載の電池。
（８）
前記固体電解質層は結晶性固体電解質を含み、
前記正極および前記負極のうちの少なくとも一方は前記結晶性固体電解質を含む、
上記（１）ないし（７）のいずれかに記載の電池。
（９）
固体電解質結着剤を含むように正極準備体、負極準備体および固体電解質層準備体のうちの少なくとも１つを形成し、
前記固体電解質結着剤を加熱して正極、負極および固体電解質層のうちの少なくとも１つを形成する
電池の製造方法。
（１０）
前記正極準備体および前記負極準備体は電極反応物質を授受可能な活物質を含み、
前記固体電解質結着剤は、前記電極反応物質の元素と、ガラス形成元素と、酸素または硫黄とを構成元素として含み、
前記固体電解質結着剤の加熱温度をガラス転移温度Ｔｇ以上とする、
上記（９）に記載の電池の製造方法。
（１１）
前記正極準備体および前記固体電解質層準備体はいずれも前記固体電解質結着剤を含み、前記正極準備体と前記固体電解質層準備体とを積層してから前記固体電解質結着剤を加熱し、
または、前記負極準備体および前記固体電解質層準備体はいずれも前記固体電解質結着剤を含み、前記負極準備体と前記固体電解質層準備体とを積層してから前記固体電解質結着剤を加熱し、
または、前記正極準備体、前記負極準備体および前記固体電解質層準備体はいずれも前記固体電解質結着剤を含み、前記固体電解質層準備体を挟むように前記正極準備体と前記負極準備体とを積層してから前記固体電解質結着剤を加熱する、
上記（９）または（１０）に記載の電池の製造方法。
（１２）
前記正極準備体、前記負極準備体および前記固体電解質層準備体のうちの少なくとも１つの形成方法として塗布法を用いる、
上記（９）ないし（１１）のいずれかに記載の電池の製造方法。
【符号の説明】
【００８３】
１…正極、１Ａ…正極準備体、２…負極、２Ａ…負極準備体、３…固体電解質層、３Ａ…固体電解質層準備体。
【図１】
0006265580.tif 000003
【図２】
0006265580.tif 000004
【図３】
0006265580.tif 000005